(57)【要約】【課題】１種の鏝で、下塗り、仕上げの双方に適用可能であり、施工後の外観を優れたものとすることのできる左官鏝を提供すること。【解決手段】漆喰、ドロマイトプラスター、聚楽若しくは珪藻土を仕上げ材とした仕上げ、又は、コンクリート下地への補修モルタルの薄塗りに用いるための左官鏝であって、該左官鏝の鏝板１０は、厚さ０．５ｍｍ以上５ｍｍ以下の長方形の板であり、該鏝板１０の全体は、２５℃における曲げ弾性率が８００ＭＰａ以上４０００ＭＰａ以下の合成樹脂で形成されていることを特徴とする左官鏝。【選択図】図１
2016014285.tif 000002
【特許請求の範囲】
【請求項１】
漆喰、ドロマイトプラスター、聚楽若しくは珪藻土を仕上げ材とした仕上げ、又は、コンクリート下地への補修モルタルの薄塗りに用いるための左官鏝であって、該左官鏝の鏝板は、厚さ０．５ｍｍ以上５ｍｍ以下の長方形の板であり、該鏝板の全体は、２５℃における曲げ弾性率が８００ＭＰａ以上４０００ＭＰａ以下の合成樹脂で形成されていることを特徴とする左官鏝。
【請求項２】
上記鏝板は、長辺が２０ｃｍ以上４０ｃｍ以下、短辺が５ｃｍ以上１５ｃｍ以下の長方形の板である請求項１に記載の左官鏝。
【請求項３】
上記鏝板の厚さは、鏝板全体で実質的に一定である請求項１又は請求項２に記載の左官鏝。
【請求項４】
上記合成樹脂は、ポリスチレン、アクリル樹脂、ポリカーボネート、ポリエチレン、ポリプロピレン又はポリ塩化ビニルである請求項１ないし請求項３の何れかの請求項に記載の左官鏝。
【請求項５】
漆喰を仕上げ材とした仕上げに用いるためのものである請求項１ないし請求項４の何れかの請求項に記載の左官鏝。
【発明の詳細な説明】
【技術分野】
【０００１】
本発明は、左官鏝に関し、更に詳しくは、特定形状で、特定の物性の合成樹脂で形成された鏝板を用いた、仕上げ作業及び薄塗り作業に使用できる左官鏝に関する。
【背景技術】
【０００２】
建物の壁、天井、床、土塀等に、様々な塗材を塗りつける左官作業を行う際には、塗材の種類や、下地の種類に応じて様々な左官鏝（以下、単に「鏝」と記述する場合がある。）が使用される。
【０００３】
例えば、木製の鏝板の鏝は、厚塗りした粗い面の上に塗材を塗る仕上げの際に使用される場合が多い。
【０００４】
また、特許文献１には、モルタルや土壁の表面の仕上げの際に使用される、合成樹脂製の鏝板の鏝が開示されている。特許文献１の合成樹脂製の鏝板の鏝は、繰り返し使用による鏝板の変形が起こりにくい、という利点を有する。
【０００５】
左官作業の際には、様々な材質及び形状の鏝を、塗材の種類に応じて、使い分けている。また、同じ塗材であっても、塗材が塗られる下地の種類や、気温・室温、湿度等の条件によって塗った状態は異なり、重ね塗り等が必要となる場合も多く、従来技術では、多くの鏝や作業工程が必要であった。
【先行技術文献】
【特許文献】
【０００６】
【特許文献１】特開２００７−０６３７６０号公報
【発明の概要】
【発明が解決しようとする課題】
【０００７】
本発明は上記背景技術に鑑みてなされたものであり、その課題は、１種の鏝で、下塗り、仕上げの双方に適用可能であり、仕上げの際に、塗材を重ね塗りする必要がなく、また、施工後の外観を優れたものとすることのできる左官鏝を提供することにある。
【課題を解決するための手段】
【０００８】
本発明者は、上記の課題を解決すべく鋭意検討を重ねた結果、特定の形状で、特定の物性の合成樹脂で形成された鏝板を用いた鏝を用いることによって、下塗り、仕上げを効率的に行うことができ、作業能率が大幅に改善されることを見出して、本発明を完成するに至った。
【０００９】
すなわち、本発明は、「漆喰、ドロマイトプラスター、聚楽若しくは珪藻土を仕上げ材とした仕上げ」、又は、「コンクリート下地への補修モルタルの薄塗り」に用いるための左官鏝であって、該左官鏝の鏝板は、厚さ０．５ｍｍ以上５ｍｍ以下の長方形の板であり、該鏝板の全体は、２５℃における曲げ弾性率が８００ＭＰａ以上４０００ＭＰａ以下の合成樹脂で形成されていることを特徴とする左官鏝を提供するものである。
【発明の効果】
【００１０】
本発明によれば、金属製の鏝を使用した際に起こる「ヤケギレ」（塗材を塗った面に微少な凹凸ができる現象）が起こりにくく、全面にムラなく均一に塗ることができるため、施工完了後の表面の質が良いものとなる。
また、仕上げの際に、従来の鏝では、塗材を何度か重ね塗りする必要があったが、本発明の鏝では、塗材を１度塗るだけで仕上げることができる。
また、漆喰、ドロマイトプラスター、聚楽等の仕上げ材を用いて最終仕上げをした場合、本発明の鏝は、摩擦熱の発生を抑えることができるため、塗材の変質が起こりにくく、金属製の鏝で発生しやすい黒光り等の色やけが発生せず、施工後の外観が優れたものとなる。
また、コンクリート下地へ補修モルタルを薄塗りする場合、従来の鏝では、乾燥が早く、均一な施工面にするためには数回塗る必要があったが、本発明の鏝を用いれば、一度塗っただけで仕上げることが可能となる。
【図面の簡単な説明】
【００１１】
【図１】本発明の左官鏝の構造の一例を示す斜視図である。
【発明を実施するための形態】
【００１２】
以下、本発明について説明するが、本発明は以下の実施の形態に限定されるものではなく、任意に変形して実施することができる。
【００１３】
図１に、本発明の左官鏝１の構造の一例を示す。左官鏝１は、少なくとも、壁等の面に塗材を塗ったり、塗った塗材を押さえつけたりするための鏝板１０；作業者が手で持つための柄１１；鏝板１０と柄１１を連結する連結部材１２で構成される。
【００１４】
本発明の左官鏝１においては、鏝板の全体が２５℃における曲げ弾性率が８００ＭＰａ以上４０００ＭＰａ以下の合成樹脂で形成されている。
このような物性を達成することが可能な合成樹脂として、ポリスチレン、アクリル樹脂、ポリカーボネート、ポリエチレン、ポリプロピレン、ポリ塩化ビニル等が例示できる。特に好ましくは、好適な厚さにおいて好適な曲げ量が達成できる点からポリプロピレンである。
【００１５】
鏝板１０の２５℃における曲げ弾性率は、１０００ＭＰａ以上３０００ＭＰａ以下であることが好ましく、１２００ＭＰａ以上２５００ＭＰａ以下であることがより好ましい。
【００１６】
鏝板１０の曲げ弾性率をこのような範囲に設定することにより、塗材を塗る際に適度に撓るため、全面にムラなく均一に塗ることが可能となり、鏝板が金属製の鏝を使用した際に起こりやすい「ヤケギレ」が発生しない。
また、仕上げの際に、仕上げ材を一度塗るだけで仕上げることが可能となる。
【００１７】
本発明の鏝の鏝板１０は、長方形の板である。ここで「長方形」とは、角が直角のものを意味し、角が丸みを帯びているようなものは含まれない（すなわち、完全な長方形を意味する）。
鏝板１０が完全な長方形であることで、作業面（壁や天井）の隅の部分に、ムラなく、スムースに塗材を塗りつけることができる。
【００１８】
本発明の鏝の鏝板１０は合成樹脂でできており、適度な厚さを有するため、長方形の角の部分において十分に撓るため、作業面の隅の部分以外においても、ムラなく塗材を塗りつけることができる。
このため、従来の鏝のように、塗材を重ね塗りする必要がなく、作業効率・作業時間が著しく向上する。
【００１９】
従来は、仕上げの際に、鏝板が金属製の長方形又は舟形（先端が尖った形状）の鏝を使って仕上げ材を塗り、その上に舟形の鏝を使用して塗材を重ね塗りすることで仕上げをしていた。これは、鏝が十分に撓らないため、鏝を押さえる際の力が十分に伝わらず、十分に塗材が付かない部分ができてしまい、そのような部分に更に塗材を付けるために、２度以上重ね塗りする必要があったものと思われる。
【００２０】
この点、本発明の鏝では、鏝板の素材として、柔らかい合成樹脂を使用し、更に、鏝板の厚さを適度な範囲に設定したことによって、鏝が十分に撓り、１度の塗布であっても、均一に塗材を全面に付けることが可能である。
【００２１】
長方形の鏝板１０の大きさには特に限定はなく、作業性等を考慮して好適なものを選択できる。
長方形の長辺は、２０ｃｍ以上４０ｃｍ以下であることが好ましく、２５ｃｍ以上３５ｃｍ以下であることがより好ましく、２７ｃｍ以上３０ｃｍ以下であることが特に好ましい。また、長方形の短辺は、５ｃｍ以上１５ｃｍ以下であることが好ましく、７ｃｍ以上１０ｃｍ以下であることがより好ましい。
鏝板１０が小さすぎると塗材を塗るのに時間がかかるのみならず、乾きの早い塗材の場合、均一に塗るのが困難となる場合があり、仕上げの際に重ね塗りをする必要が生じてしまう場合があり、本発明の効果を十分に発揮できない。また、鏝板１０が大きすぎると、力がうまく伝わらず、均一に塗材を塗ることができない場合がある。
【００２２】
鏝板１０の厚さは０．５ｍｍ以上５ｍｍ以下であることが必須であり、１ｍｍ以上３ｍｍ以下であることが好ましく、１．５ｍｍ以上２．５ｍｍ以下であることがより好ましく、１．８ｍｍ以上２．２ｍｍ以下であることが特に好ましい。
鏝板１０の厚さがこのような範囲となっていることで、塗材を塗る際に適度に撓り、全面にムラなく均一に塗ることが可能となる。
鏝板１０の厚さが薄すぎると、押さえ作業の際に力が加わることで鏝板１０に変形が生じ、均一に塗れなかったり、後の作業に支障を来たしたりする場合がある。逆に、鏝板１０の厚さが厚すぎると、塗りにくく力がうまく伝わらず、均一に塗材を塗ることができない。
【００２３】
また、鏝板１０の厚さは、鏝板全体で実質的に一定であることが好ましい。鏝板１０の厚さが、鏝板全体で実質的に一定であることにより、塗材を均一に塗りやすくなる。
【００２４】
鏝板１０における、塗材を塗りつける側の面の平滑性は、特に限定はなく、細かな砂目建てされていてもよく、完全に平滑であってもよい。
【００２５】
本発明の左官鏝１は、「漆喰、ドロマイトプラスター、聚楽若しくは珪藻土を仕上げ材とした仕上げ」、又は、「コンクリート下地への補修モルタルの薄塗り」に用いるための左官鏝である。
【００２６】
特に、漆喰やドロマイトプラスターは、塗材を塗りつけた際の摩擦熱によって変質しやすく、鏝板が金属製の鏝を使用する場合、摩擦熱が発生しやすい等のため、表面に黒光りを生じ、施工後の外観が劣ったものとなりやすい。
この点、本発明の左官鏝１は、合成樹脂製であるため、摩擦熱等によって塗材が変質しにくく、漆喰やドロマイトプラスターを仕上げ材とした仕上げの際に黒光りが生じにくい。
【００２７】
柄１１の形状についても特に限定はなく、円柱状、角柱状のもの等が使用される。円柱状のものが、長時間作業する場合に疲労しにくいため好ましい。作業者が握りやすいような加工が施されていることも好ましい。
【００２８】
連結部材１２の材質や形状についても特に限定はなく、破損により鏝板１０と柄１１
が分離しにくいものであればどのようなものでもよい。
【００２９】
柄１１の材質に特に限定はなく、木、金属、合成樹脂等、各種好適なものが使用される。例えば、作業性の観点から鏝全体の重量の軽さを重視する場合は、木であることが好ましいし、コストを重視するなら経年劣化の少ない金属であることが好ましい。
【実施例】
【００３０】
以下に、実施例及び比較例を挙げて本発明を更に具体的に説明するが、本発明は、その要旨を超えない限りこれらの実施例及び比較例に限定されるものではない。
【００３１】
＜左官鏝の作製＞
ほぼ図１に示した形状の左官鏝（以下、「左官鏝ａ」と記述する。）を作製した。鏝板は、長辺が２８ｃｍ、短辺が９ｃｍ、厚さ２ｍｍの長方形のポリプロピレン板とし、柄は、高さ１２ｃｍ、直径３ｃｍの円柱形状の木材とした。連結部材は、鏝板の長辺方向の後方１０ｃｍの位置に、短辺方向の中央部に配置した。鏝板と柄の間の距離は、３ｃｍとした。
【００３２】
実施例１
＜コンクリートの壁及び天井へのペンキ工事用モルタルの塗布＞
コンクリートの壁及び天井の表面を電動サンダー（ＴＯＳＨＩＢＡ製、重研削仕様）で削り、表面の粗い凹凸を除去した。
【００３３】
プレミックスモルタル（日本化成製、ＮＳゼロヨン＃２０）、水性接着剤（日本化成製、ハイフレックスＨＦ１０００）及び水を、水：水性接着剤＝１６：１（質量比）の比率で丸缶８分目まで入れ、マゼラー（ＴＯＳＨＩＢＡ製、スーパーベビーミックス）で３分間撹拌し、塗材Ａを調製した。
【００３４】
左官鏝ａを用いて、表面を削ったコンクリートの壁及び天井の全面に厚さ０．２〜０．５ｍｍとなるように塗材Ａを一度のみ塗布し、下地とした。
【００３５】
プレミックスモルタル（日本化成製、ＮＳゼロヨン＃１０）、水性接着剤（日本化成製、ハイフレックスＨＦ１０００）及び水を、水：水性接着剤＝１６：１（質量比）の比率で丸缶８分目まで入れ、マゼラー（ＴＯＳＨＩＢＡ製、スーパーベビーミックス）で３分間撹拌し、塗材Ｂを調製した。
【００３６】
塗材Ａの塗布が完了してから、左官鏝ａを用いて、塗材Ａを塗った面に厚さ２ｍｍ程度となるように更に塗材Ｂを一度のみ塗布し、最終仕上げをした。
全面に均一に塗ることができ、「ヤケギレ」は発生しなかった。また、目視において黒光りしている箇所は発見しなかった。
【００３７】
実施例２
＜漆喰仕上げによる内装工事＞
薄塗り壁材（吉野石膏製、Ｃトップ）と水を、水：薄塗り壁材＝３：１０（質量比）の比率となるように丸缶に入れ、マゼラー（ＴＯＳＨＩＢＡ製、スーパーベビーミックス）で３分間撹拌し、塗材Ｃを調製した。
【００３８】
壁及び天井の石膏ボード上に、左官鏝ａを用いて、塗材Ｃを一度のみ塗布し、下地とした。
【００３９】
既調合漆喰（株式会社無添加住宅製）と水を、水：既調合漆喰＝３：１０（質量比）の比率となるように丸缶に入れ、マゼラー（ＴＯＳＨＩＢＡ製、スーパーベビーミックス）で３分間撹拌し、塗材Ｄを調製した。
【００４０】
塗材Ｃの塗布が完了してから、左官鏝ａを用いて、塗材Ｃを塗った面に厚さ２ｍｍ程度となるように更に塗材Ｄを一度のみ塗布し、最終仕上げをした。
全面に均一に塗ることができ、「ヤケギレ」は発生しなかった。また、目視において黒光りしている箇所は確認しなかった。
【００４１】
実施例３〜５
＜他の仕上げ材による内装工事＞
最終仕上げに用いる塗材を、ドロマイトプラスター（実施例３）、聚楽（実施例４）、珪藻土（実施例５）をそれぞれ水と混合して撹拌したものにした以外は、実施例２と同様にして、内装工事をしたところ、何れの塗材を仕上げ材とした場合も、全面に均一に塗ることができ、「ヤケギレ」は発生しなかった。また、黒光り等の色やけも発生しなかった。
【００４２】
比較例１
左官鏝ａの代わりに、鏝板が金属製の左官鏝ｂを用いた以外は、実施例１と同様にしてコンクリートの壁及び天井にペンキ工事用モルタルの塗布をした。
左官鏝ｂは、鏝板の材質が異なるだけで、鏝板の形状は左官鏝ａと同様の形状の長方形であり、柄や連結部材の材質や配置は左官鏝ａとほぼ同一である。
【００４３】
鏝板が金属製である左官鏝ｂを用いた場合には、塗られた塗材の乾きが早くなり、１回で均一に塗布することはできず、最終仕上げをした面には、凹凸を目視で確認した。
【００４４】
比較例２
左官鏝ａの代わりに、左官鏝ｂを用いた以外は、実施例２と同様にして漆喰仕上げによる内装工事をした。
【００４５】
鏝板が金属製の左官鏝ｂを用いた場合には、塗られた塗材の乾きが早くなり、１回で均一に塗布することはできず、２〜３回塗布しなければならなかった。
また、施工完了後の面には、黒光りしている箇所が目視で確認できた。
【００４６】
比較例３
左官鏝ａの代わりに、左官鏝ｂを用いた以外は、実施例３と同様にしてドロマイトプラスター仕上げによる内装工事をした。
【００４７】
鏝板が金属製の左官鏝ｂを用いた場合には、塗られた塗材の乾きが早くなり、１回で均一に塗布することはできず、２〜３回塗布しなければならなかった。
また、施工完了後の面には、黒光りしている箇所が目視で確認できた。
【００４８】
このように、本発明の左官鏝は、漆喰等を仕上げ材とした仕上げや、コンクリート下地への補修モルタルの薄塗り作業において、１つの鏝のみを使用し能率的に作業を進めることができ、均一に塗ることができて施工後の外観は極めて良好なものとなった。
【産業上の利用可能性】
【００４９】
本発明の左官鏝は、作業能率に優れ、施工後の外観も優れたものであるため、建物外壁のコンクリート下地への補修モルタルの薄塗りや、様々な仕上げ材を用いた内装工事等に幅広く適用することができる。
【符号の説明】
【００５０】
１  左官鏝
１０  鏝板
１１  柄
１２  連結部材
【図１】
2016014285.tif 000003